(57)【要約】  吸水時に優れた冷感が持続的に得られる繊維構造物を製造するための熱転写シートを提供する。  離型性を有するベースシート４と、ベースシート４の上に形成された樹脂層３と、樹脂層３の上に形成された接着層２と、を備えた熱転写シート１であって、樹脂層３は、水不溶性であり且つ吸水性を有する樹脂を含む。樹脂は、２００％以下の吸水膨潤性を有する。樹脂層３は、顔料及び／又は無機微粒子を含有する。樹脂層３と接着層２との間に昇華防止層１０が形成されている。
2018110551.tif 000002
【特許請求の範囲】
【請求項１】
離型性を有するベースシートと、
前記ベースシートの上に形成された樹脂層と、
前記樹脂層の上に形成された接着層と、
を備えた熱転写シートであって、
前記樹脂層は、水不溶性であり且つ吸水性を有する樹脂を含む熱転写シート。
【請求項２】
前記樹脂は、２００％以下の吸水膨潤性を有する請求項１に記載の熱転写シート。
【請求項３】
前記樹脂層は、顔料及び／又は無機微粒子を含有する請求項１又は２に記載の熱転写シート。
【請求項４】
前記樹脂層と前記接着層との間に昇華防止層が形成されている請求項１〜３の何れか一項に記載の熱転写シート。
【請求項５】
請求項１〜４の何れか一項に記載の熱転写シートを用いて、繊維布帛の表面に接着層を介して樹脂層を転写する繊維構造物の製造方法。
【請求項６】
前記接着層の転写後の繊維布帛のドライ時のｑ−ｍａｘ値と、前記接着層の転写前の繊維布帛のドライ時のｑ−ｍａｘ値との差が、ΔＴ＝２０℃の条件において、０．０４Ｗ／ｃｍ２以上となるように調整される請求項５に記載の繊維構造物の製造方法。
【請求項７】
前記接着層の転写後の繊維布帛は、ΔＴ＝２０℃の条件において、以下の（１）〜（３）：
（１）ドライ時の０〜１０秒間のｑ−ｍａｘ値が０．２５Ｗ／ｃｍ２以上；
（２）水分含有率が２０％であるときの０〜１０秒間のｑ−ｍａｘ値と、ドライ時のｑ−ｍａｘ値との差が、０．０４Ｗ／ｃｍ２以上；
（３）水分含有率が２０％であるときの９０〜９９秒間のｑ−ｍａｘ値が０〜１０秒間のｑ−ｍａｘ値の７５％以上；
を満たすように調整される請求項５又は６に記載の繊維構造物の製造方法。
【請求項８】
繊維布帛の表面に接着層を介して樹脂層が形成された繊維構造物であって、
前記樹脂層は、水不溶性であり且つ吸水性を有する樹脂を含む繊維構造物。
【発明の詳細な説明】
【技術分野】
【０００１】
本発明は、繊維布帛の表面に樹脂層を形成するための熱転写シートに関する。さらに、本発明は、当該熱転写シートを用いた繊維構造物の製造方法、及び繊維布帛の表面に樹脂層が形成された繊維構造物に関する。
【背景技術】
【０００２】
近年、衣服においても快適志向が高まり、特に夏場など、周囲の環境温度が比較的高い場合に、心地よい冷感が得られるような繊維構造物の開発が進んでいる。このような繊維構造物を得る方法としては、特定の繊維糸を用いる方法や繊維構造物に樹脂加工する方法が提案されている。【０００３】
特定の繊維糸を用いる方法としては、例えば、繊維を構成するポリマーとして、吸湿性を有するポリマーを用いる方法（特許文献１）、ｑ−ｍａｘ値の大きな熱可塑性エラストマーを用いる方法（特許文献２）、ポリマーに熱伝導性に優れた無機粒子等を混合する方法が挙げられる。【０００４】
繊維構造物に樹脂加工する方法としては、ムコ多糖類等をバインダー樹脂により繊維構造物の表面に固定する方法（特許文献３）、潜熱蓄熱材を封入したマイクロカプセルを繊維構造物の表面に固着する方法（特許文献４）等が挙げられる。
【先行技術文献】
【特許文献】
【０００５】
【特許文献１】特開２００３−２９３２２３号公報
【特許文献２】特開２００４−２７００７５号公報
【特許文献３】特開２００７−２２４４２９号公報
【特許文献４】特開２００６−１６１２２６号公報
【発明の概要】
【発明が解決しようとする課題】
【０００６】
特許文献１〜４に記載の方法では、一時的に冷感は得られるが、持続的に冷感を得ることは困難である。本発明は、上記の従来技術における問題点に鑑みてなされたものであり、吸水時に優れた冷感が持続的に得られる繊維構造物を製造するための熱転写シートを提供することを目的とする。さらに、本発明は、当該熱転写シートを用いた繊維構造物の製造方法、及び繊維布帛の表面に冷感が持続的に得られる樹脂層が形成された繊維構造物を提供することを目的とする。
【課題を解決するための手段】
【０００７】
上記課題を解決するための本発明に係る熱転写シートの特徴構成は、
離型性を有するベースシートと、
前記ベースシートの上に形成された樹脂層と、
前記樹脂層の上に形成された接着層と、
を備えた熱転写シートであって、
前記樹脂層は、水不溶性であり且つ吸水性を有する樹脂を含むことにある。【０００８】
本構成の熱転写シートによれば、水不溶性であり且つ吸水性を有する樹脂を含む樹脂層を備えているため、この樹脂層を繊維布帛の表面に転写すると、当該繊維布帛に持続的な冷感を付与することができる。【０００９】
本発明に係る熱転写シートにおいて、
前記樹脂は、２００％以下の吸水膨潤性を有することが好ましい。【００１０】
本構成の熱転写シートによれば、樹脂層に含まれる樹脂の吸水膨潤性が２００％以下に設定されることで、十分な吸水性によって優れた冷感を実現しながら、樹脂層の強度を実用上問題が無い程度に維持することができる。【００１１】
本発明に係る熱転写シートにおいて、
前記樹脂層は、顔料及び／又は無機微粒子を含有することが好ましい。【００１２】
本構成の熱転写シートによれば、樹脂層に顔料及び／又は無機微粒子を含有させることで、繊維布帛に意匠性や機能性を付与することができる。【００１３】
本発明に係る熱転写シートにおいて、
前記樹脂層と前記接着層との間に昇華防止層が形成されていることが好ましい。【００１４】
本構成の熱転写シートによれば、樹脂層と接着層との間に昇華防止層を形成することで、繊維布帛に分散染料が含まれている場合、当該分散染料が樹脂層に移行して汚染されることを防止することができる。【００１５】
上記課題を解決するための本発明に係る繊維構造物の製造方法の特徴構成は、
上記の何れか一つに記載の熱転写シートを用いて、繊維布帛の表面に接着層を介して樹脂層を転写することにある。【００１６】
本構成の繊維構造物の製造方法によれば、水不溶性であり且つ吸水性を有する樹脂を含む樹脂層を繊維布帛の表面に転写することで、持続的な冷感を備えた繊維構造物を製造することができる。【００１７】
本発明に係る繊維構造物の製造方法において、
前記接着層の転写後の繊維布帛のドライ時のｑ−ｍａｘ値と、前記接着層の転写前の繊維布帛のドライ時のｑ−ｍａｘ値との差が、ΔＴ＝２０℃の条件において、０．０４Ｗ／ｃｍ２以上となるように調整されることが好ましい。【００１８】
本構成の繊維構造物の製造方法によれば、上記の条件を満たすように繊維布帛への樹脂層の転写を行うことで、より優れた持続的な冷感を備えた繊維構造物を製造することができる。【００１９】
本発明に係る繊維構造物の製造方法において、
前記接着層の転写後の繊維布帛は、ΔＴ＝２０℃の条件において、以下の（１）〜（３）：
（１）ドライ時の０〜１０秒間のｑ−ｍａｘ値が０．２５Ｗ／ｃｍ２以上；
（２）水分含有率が２０％であるときの０〜１０秒間のｑ−ｍａｘ値と、ドライ時のｑ−ｍａｘ値との差が、０．０４Ｗ／ｃｍ２以上；
（３）水分含有率が２０％であるときの９０〜９９秒間のｑ−ｍａｘ値が０〜１０秒間のｑ−ｍａｘ値の７５％以上；
を満たすように調整されることが好ましい。【００２０】
本構成の繊維構造物の製造方法によれば、上記の条件を満たすように繊維布帛への樹脂層の転写を行うことで、さらに優れた持続的な冷感を備えた繊維構造物を製造することができる。【００２１】
上記課題を解決するための本発明に係る繊維構造物の特徴構成は、
繊維布帛の表面に接着層を介して樹脂層が形成された繊維構造物であって、
前記樹脂層は、水不溶性であり且つ吸水性を有する樹脂を含むことにある。【００２２】
本構成の繊維構造物によれば、水不溶性であり且つ吸水性を有する樹脂を含む樹脂層が繊維布帛の表面に形成されているため、持続的な冷感を備えた繊維構造物を提供することができる。
【図面の簡単な説明】
【００２３】
【図１】本発明の熱転写シートの厚み方向における概略断面図である。
【図２】図１の熱転写シートを用いて作製した本発明の繊維構造物の厚み方向における概略断面図である。
【図３】離型層を有する熱転写シートの厚み方向における概略断面図である。
【図４】保護層を有する熱転写シートの厚み方向における概略断面図である。
【図５】昇華防止層を有する熱転写シートの厚み方向における概略断面図である。
【発明を実施するための形態】
【００２４】
以下、本発明の熱転写シート、及び当該熱転写シートを用いて製造される繊維構造物に関する実施形態について説明する。また、本発明の繊維構造物の製造方法についても併せて説明する。ただし、本発明は、以下に記載する実施形態、実施例、及び図面の内容に限定されることを意図するものではない。
【００２５】
＜熱転写シート・繊維構造物＞
図１は、本発明の熱転写シート１の厚み方向における概略断面図である。図２は、図１の熱転写シート１を用いて作製した本発明の繊維構造物６の厚み方向における概略断面図である。図１に示す熱転写シート１、及び図２に示す繊維構造物６は、夫々一つの実施形態を示すものであり、本発明の趣旨を逸脱しない限り、種々の改変が可能である。なお、図１及び図２に示される各構成要素は、実際の形状、サイズ、位置関係、縮尺等を忠実に反映したものではない。
【００２６】
熱転写シート１は、離型性を有するベースシート（以下、単に「ベースシート」と称する）４と、ベースシート４の上に形成された樹脂層３と、樹脂層３の上に形成された接着層２とを備える。図１の熱転写シート１は、ベースシート４上の主面に、所定の組成に調製した吸水性樹脂を含む樹脂液を、所定の図柄状に塗布し、乾燥させて樹脂層３を形成し、次いで樹脂層３からなる図柄の上に、熱可塑性樹脂を同一の図柄状に塗布して接着層２を形成し、これを乾燥させることにより得られるものである。そして、熱転写シート１を、接着層２側が繊維布帛５の表面に接するように重ね合わせ、この状態で熱転写シート１のベースシート４側から加圧及び加熱処理を行うと、熱転写シート１の接着層２が繊維布帛５に接着し、それに伴って樹脂層３がベースシート４から剥離し、樹脂層３が繊維布帛５に転写された図２の繊維構造物６が完成する。繊維構造物６を衣服（例えば、肌着）の素材として使用する場合、樹脂層３側が肌面に接する側となるように衣服を縫製する。これにより、樹脂層３が汗等の水分を吸収し、熱伝導によって熱が肌から樹脂層３に移動することにより冷感を得ることができる。ここで、「冷感」とは、肌が繊維構造物６に接触したときに感じる冷たさである。樹脂層３は、吸収した水分が気化する際に気化熱により冷却される。樹脂層３が冷却されると、さらに肌表面の熱が樹脂層３に移動するため、冷感が増大する。このサイクルにより、繊維構造物６の冷感が持続する。そして、樹脂層３の吸水量が多いほど、繊維構造物６の冷感は持続する。また、繊維布帛５や樹脂層３に比べて水は比熱が大きいため、樹脂層３が吸水すると、樹脂層３の温度を上昇させるための熱量が多く必要となり、繊維布帛５のみの状態よりも冷感が持続する。
【００２７】
以下、本発明の実施形態について具体的に説明する。
【００２８】
［ベースシート］
ベースシート４は、熱転写シート１の基材となるものであり、離型性を有するフィルム状の素材で構成される。ベースシート４の離型性は、ベースシート４自体が離型性を有するものでもよいし、ベースシート４の樹脂層３が形成される側の表面に離型処理による離型層を設けたものでもよい。ベースシート４の素材には、熱転写温度より高温に耐え得る耐熱性が求められるが、熱転写条件を考慮して適切な素材を選定すればよい。ベースシート４の素材としては、例えば、耐熱性を有するポリエチレンテレフタレート、ポリプロピレン、ポリエチレン、ポリアミド、セロハン、紙、合成紙、ラミネート紙、又はこれらの樹脂と紙とを積層したラミネートフィルムなどが挙げられる。熱転写温度は、接着層２に含まれる熱可塑性樹脂の融点より１０℃以上高い温度に設定することが好ましい。ベースシート４の耐熱性は、前記の熱転写温度設定よりも２０℃以上、好ましくは３０℃以上高い温度に耐え得るものが好ましい。なお、ベースシート４が樹脂で構成される場合、当該樹脂の融点と、接着層２に含まれる熱可塑性樹脂の融点とが一定以上離れていることが好ましい。両融点が近い場合、熱転写時において、シートの収縮や融着などの不具合が生じる虞がある。
【００２９】
ベースシート４の厚みは、２０〜１８０μｍが好ましく、５０〜１２５μｍがより好ましい。厚みが２０μｍより小さいと取り扱いが難しく、シワなどが発生し易い。一方、厚みが１８０μｍより大きいと取り扱いは容易となるが、熱転写時において熱が伝わり難くなることから、熱転写温度を高く設定したり、熱転写時間を長くする必要があり、その場合、エネルギー使用量が多くなったり、作業効率が落ちることになる。
【００３０】
ベースシート４の樹脂層３が積層される表面は、ほぼ平滑であることが好ましく、その最大断面高さ（凸部と凹部の差）は、３０μｍ以下が好ましく、１０μｍ以下がより好ましい。最大断面高さが３０μｍより大きくなると肌と樹脂層３（転写層）との接触面積が小さくなり、肌からの伝熱性が悪くなるため冷感が得られ難い。このようなベースシート４に樹脂層３を積層することにより、熱転写後の樹脂層３（転写層）は肌に接する面の表面粗さが小さくなり、その結果、樹脂層３（転写層）と肌との接触面積が大きくなり、伝熱性が向上して冷感が得られやすくなる。上記の最大断面高さは、繊維構造物６の肌への貼り付き性と冷感とのバランスを考慮し、適切な範囲に設定すればよい。
【００３１】
［離型層］
熱転写シート１において、離型層７を設けてもよい。図３は、離型層７を有する熱転写シート１の厚み方向における概略断面図である。離型層７は、熱転写シート１のベースシート４の表面に設けることができ、この場合、離型層７はベースシート４の樹脂層３側に形成される。離型層７は、被転写体に樹脂層３を転写する際、ベースシート４から樹脂層３を容易に剥離させる特性を有する物質で構成されていればよい。このような物質として、例えば、フッ素系樹脂、ポリエチレン系樹脂、ポリプロピレン系樹脂、ポリエステル系樹脂、ポリアミド系樹脂、シリコーン系樹脂、ワックスなどが例示できる。離型層７は、グラビアコーター、スクリーンプリント、ロールコーター等を用いてベースシート４上に形成される。離型層７の厚みは、０．５〜１０．０μｍが好ましい。
【００３２】
［樹脂層］
樹脂層３は、水不溶性の吸水性樹脂を含み、不感蒸泄として放出される水蒸気や汗等の水分を吸収し、放散する機能を有する。吸水性樹脂としては、吸水性を有する軟性弾性樹脂が好ましい。具体的には、ウレタン系樹脂、アクリル系樹脂、シリコーン系樹脂等が挙げられる。これらの吸水性樹脂のうち、物性及びコストの面からウレタン系樹脂が好ましく用いられる。ウレタン系樹脂の種類としては、エーテル系、エステル系、ポリカーボネート系などが挙げられる。また、吸水性樹脂は、耐光性の面から無黄変タイプが好ましい。
【００３３】
吸水性樹脂の形態としては、無溶剤型、溶剤エマルジョン型、水性エマルジョン型、粉末型、油性型が挙げられ、これらの形態を単独又は併用して用いることができるが、添加剤の混合性、捺染の容易性から水性エマルジョン型が好ましく使用できる。水性エマルジョン型の場合は、必要な添加剤を混合した吸水性樹脂を増粘剤で１００００〜１０００００ｍＰａ・ｓの範囲で捺染に良好な粘度に調整する。増粘剤は、アクリル系、エマルジョン系など適宜選定することができる。各原料の混合は、従来公知の方法で行うことができる。
【００３４】
吸水性樹脂の吸水率は、５〜２００重量％が好ましく、１０〜１００重量％がより好ましく、１０〜５０重量％がさらに好ましい。ここで、吸水性樹脂の吸水率とは、４０℃の条件下で２４時間蒸留水に浸漬した後の、初期重量に対する吸水による重量増加率である。吸水率が５重量％未満であると冷感が十分に得られない虞がある。一方、吸水率が２００重量％より大きいと吸水時に樹脂の強度が得られない虞がある。例えば、ポリアクリル酸ナトリウムのような自重の１０倍以上（１０００重量％以上）の吸水率を有する吸水性樹脂は、水分を吸収するとゲル化して強度が大きく低下するため、樹脂層２を繊維布帛５に熱転写した後、繊維構造物６を洗濯すると樹脂層２が脱落する虞がある。
【００３５】
また、吸水性樹脂の吸水膨潤率は、２００％未満が好ましい。ここで、吸水性樹脂の吸水膨潤率とは、厚み５００μｍの樹脂皮膜を作製し、４ｃｍ×４ｃｍの大きさにカットした後、４０℃条件下で２４時間蒸留水に浸漬した後の、初期面積に対する吸水による面積増加率である。吸水膨潤率が２００％を超えると、樹脂の強度が低下し、洗濯などの物理的外力で樹脂皮膜が劣化する虞がある。
【００３６】
また、吸水性樹脂は、吸水後、使用環境の変化により水分を放散する樹脂であることが好ましい。吸水及び放散を繰り返す機能を有することにより、ベタツキ感の解消など、衣類として着用した場合の快適性を得ることができる。
【００３７】
また、繊維布帛５に転写された樹脂層３は、その表面が略平滑な状態であることが好ましい。樹脂層３の表面に凹凸が形成されると、凹部は肌と接触することができないため、吸水性が損なわれ、十分な冷感が得られない虞がある。樹脂層３の肌と接する側の最大断面高さ（凸部と凹部の差）は、３０μｍ以下が好ましく、１０μｍ以下がより好ましい。最大断面高さが３０μｍより大きくなると肌と樹脂層３（転写層）との接触面積が小さくなり、肌からの伝熱性も悪化するため冷感が得られ難い。
【００３８】
樹脂層３を繊維布帛５に熱転写した場合、繊維布帛５の片面の一部が樹脂層３によって被覆される。樹脂層３は気化熱により冷却されるため、樹脂層３に伝わった熱の一部が樹脂層３に含まれる水分の気化を促進し、繊維構造物６の外部に放熱され易くなり、冷感がさらに持続され易くなる。樹脂層３が熱転写された繊維構造物６は、効率よく水分の気化を促進するため通気性を有することが好ましい。そのためには、ベースシート４の平面方向に対する樹脂層３の被覆割合は、１０〜９０％が好ましく、１０〜８０％がより好ましく、２０〜７０％がさらに好ましい。
【００３９】
樹脂層３は、ベースシート４の表面の少なくとも一部に設けられ、樹脂層３の形状や大きさは、繊維構造物６の風合いおよび通気性が損なわれなければ特に限定されず、例えば、円形、楕円形、多角形、不定形等が挙げられる。樹脂層３は、ベースシート４の表面に規則的またはランダムに形成される。ちなみに、樹脂層３を熱転写した後の繊維構造物６の通気量は、５０〜３００ｃｃ／ｃｍ２・秒が好ましい。ここで、通気量は、ＪＩＳ  Ｌ  １０９６  通気性  Ａ法（フラジール形法）により求められる。繊維構造物６の通気量が上記の範囲であれば、樹脂層３に伝わった熱が繊維構造物６の外部にさらに放熱され易くなるため、冷感の持続性が向上する。
【００４０】
樹脂層３の厚みは、冷感を得やすく、繊維構造物６の風合いが損なわれ難い点で、１０〜２０００μｍが好ましく、５０〜８００μｍがより好ましい。厚みが１０μｍより小さいと十分な冷感が得られない虞がある。一方、厚みが２０００μｍより厚いと冷感は十分に得られるが、熱転写後の繊維構造物６の風合いが損なわれる虞があり、特に衣料用途では好ましくない。
【００４１】
樹脂層３は、吸水性樹脂を主成分とするが、他の成分を含むものであっても構わない。例えば、繊維布帛５が衣料用途でかつ分散染料で染色されたポリエステル素材である場合、形成した樹脂層３に分散染料が移行して汚染される不具合が生じる場合がある。このような不具合を防止するため、樹脂層３に活性炭やシリカゲルなどの吸着機能を有する微粒子を含ませて分散染料を吸着させることが好ましい。
【００４２】
また、樹脂層３には、意匠性や機能性を付与する目的で、顔料、無機材料、機能性有機材料等の各種添加剤を添加することができる。例えば、意匠性を付与するものとして一般的な有機又は無機顔料、光輝感を付与するものとして金、銀、アルミ等の金属微粒子が挙げれる。また、機能性を付与するものとしては、例えば、紫外線の反射または遮蔽性を付与するための酸化チタン、酸化亜鉛等の酸化物、消臭性を付与するための触媒作用のある酸化亜鉛、吸着作用のあるシリカゲル、活性炭などが挙げられる。また、水分の気化を促進するために、赤外線の吸収により発熱するカーボン等を添加することもできる。その他、表面のブロッキングなど抑えるために、シリカ、アクリルビーズ、金属酸化物などの無機微粒子を添加することもできる。また、キシリトール、エリスリトールなどの糖アルコール基を有し、吸湿による溶解時に少なくとも３５〜４５ｃａｌ／ｇ程度の吸熱を示す湿潤吸熱機能剤を添加することもできる。これらの添加剤は、単独で用いてもよく、相反しない機能であれば２種以上を併用してもよい。
【００４３】
添加剤の形状としては、粒子状、針状、板状等の定型物、非定型物を問わず用いることができるが、樹脂層３の表面粗さを小さくし易い点や、肌との接触性の観点から、粒子状であることが好ましい。粒子状とした場合の平均粒径は０．１〜１００μｍが好ましく、１〜３０μｍがより好ましい。
【００４４】
［接着層］
接着層２は、熱転写により樹脂層３を繊維布帛５へ固着させるように機能する。接着層２は、接着性を有する熱可塑性樹脂を含む。熱可塑性樹脂は、繊維構造物６の風合いが向上するように弾性を有するものが好ましい。そのような熱可塑性樹脂としては、ポリウレタン系樹脂、オレフィン系樹脂、ポリアミド系樹脂、ポリエステル系樹脂等が挙げられる。これらの樹脂は、単独で用いてもよいし、混合したものであってもよい。なかでも、弾性が良好でその他の物性の面からポリウレタン系樹脂が好ましい。また、これら熱可塑性樹脂の微粒子と、当該微粒子が脱落しないように固着させるための水系樹脂とを含む混合溶液の形態であってもよい。
【００４５】
接着層２の厚みは、被転写材となる繊維布帛５の表面形状に応じて設定することができる。一般的な接着層２の厚みとしては、２０〜２００μｍであれば問題はないが。特に、繊維布帛５への安定的な固着においては、厚みがより大きい方が接着効果を得られるが、繊維構造物６の風合いが硬くなるなどの不具合が発生する虞や、熱可塑性樹脂が浸み出したり、樹脂層３の吸水性が損なわれる虞があるため、２０〜１００μｍが好ましい。接着層２の厚みが２０μｍ未満であると十分な接着性が得られない虞がある。
【００４６】
接着層２の形成方法としては、ベースシート４上の主面に所定の図柄に熱可塑性樹脂を捺染法などの方法で塗布して乾燥させる。接着層２の厚みの調整は、同一図柄上に、この形成方法を繰り返すことにより、熱可塑性樹脂を積層して行うことができる。
【００４７】
なお、接着層２及び樹脂層３は、熱転写によって繊維布帛５に移動するため、これらを合わせて転写層８と称する。転写層８は、肌に接触し易く、また、肌を傷つけないように、柔軟であることが好ましい。転写層８の好ましい樹脂硬さは、ショアＡ硬度が９５以下であり、より好ましくは５０以下であり、さらに好ましくは３０以下である。なお、ショアＡ硬度は、ＪＩＳ  Ｋ６２５３に準拠し、タイプＡのデュロメーターを用いて測定される。
【００４８】
［保護層］
熱転写シート１において、保護層９を設けてもよい。図４は、保護層９を有する熱転写シート１の厚み方向における概略断面図である。保護層９は、熱転写シート１の樹脂層３の表面に設けることができ、この場合、保護層９は樹脂層３のベースシート４側に形成される。保護層９は、比較的硬い透明ないし半透明の樹脂からなり、繊維構造物６の使用時に樹脂層３の物性を補強し、樹脂層３に耐磨耗性、耐洗濯性を付与し、薬品、溶剤などの化学的影響から樹脂層３を守る機能を有する。保護層９は、樹脂層３と同じ又は僅かに大きい平面形状に形成されることが好ましい。保護層９として使用できる樹脂としては、ポリアミド系、ポリエステル系、ポリウレタン系、アクリル系などの樹脂が挙げられる。これらの樹脂は、単独で用いてもよいし、複数の樹脂を組み合わせて用いてもよい。
【００４９】
保護層９の厚みは、２〜２０μｍが好ましい。保護層９の厚みが２μｍより小さいと十分な保護ができない虞がある。一方、保護層９の厚みが２０μｍより大きいと繊維構造物６の風合いを損ねたり、吸水性が悪くなったり、冷感が得られない虞がある。
【００５０】
［昇華防止層］
熱転写シート１において、昇華防止層１０を設けてもよい。図５は、昇華防止層１０を有する熱転写シート１の厚み方向における概略断面図である。昇華防止層１０は、熱転写シート１の樹脂層３と接着層２との間に設けることができる。繊維布帛５が衣料用途でかつ分散染料で染色されたポリエステル素材であると、形成した樹脂層３に分散染料が移行して汚染する不具合が生じる虞がある。このような不具合を防止するために、分散染料を吸着させるための活性炭、シリカゲルなどの吸着機能を有する微粒子を含む昇華防止層１０を設けることが好ましい。
【００５１】
［繊維布帛］
繊維構造物６は、繊維布帛５の表面に接着層２を介して樹脂層３が形成されたものである。ここで、繊維布帛５を構成する繊維種は、冷感が得られやすい点で、ポリエステル繊維、ポリアミド繊維、ポリアクリル繊維等の合成繊維が好ましい。特に、汎用性の観点から、ポリエステル繊維が好ましい。ポリエステル繊維を構成するポリマーとしては、例えば、ポリエチレンテレフタレート、ポリトリメチレンテレフタレート、ポリブチレンテレフタレートなどが挙げられる。その他、上記ポリマーとして、例えば、イソフタル酸スルホネート、アジピン酸、イソフタル酸等と、ポリエチレングリコール等との共重合体であってもよいし、上記ポリマーと、これらの共重合体またはポリエチレングリコールとの混合物であってもよい。なかでも、各種物性に優れるとともに、安価に入手可能なことから、ポリエチレンテレフタレートが好ましい。繊維布帛５は、上記の合成繊維を５０重量％以上、好ましくは８０重量％以上含むように調製される。繊維布帛５は、合成繊維以外の半合成繊維、再生繊維、天然繊維等を５０重量％未満の割合で含んでいてもよい。
【００５２】
繊維布帛５は、上記のような繊維を含む織物、編物、又は不織布である。繊維布帛５の目付は、３０〜２００ｇ／ｍ２が好ましく、５０〜１５０ｇ／ｍ２がより好ましい。繊維布帛の目付が上記の範囲であれば、衣服に加工した場合、着用感を損なうことなく、十分な強度を確保できる。
【００５３】
繊維布帛５には予め吸水加工が施されていてもよい。繊維布帛５に水分が含まれることにより、繊維布帛５自体の熱伝導性が高まるため、冷感効果が高まることが期待できる。また、吸水加工を施すことにより、繊維布帛５が疎水性の合成繊維により構成される場合でも、衣服として着用した際にもべたつき感が抑制されて、快適性が向上する。吸水性吸水加工が施された繊維布帛５の吸水速度は、２０秒以内であることが好ましい。
【００５４】
吸水加工に使用される吸水剤としては、水酸基やエーテル基に代表される親水基を有する樹脂（親水性樹脂）が用いられる。親水性樹脂としては、例えば、水酸基やエーテル基を有する各種樹脂、例えば、ポリエステル樹脂、ポリアミド樹脂、ポリウレタン樹脂、ポリアクリル樹脂等が例示できる。なかでも、繊維布帛との親和性に優れ、洗濯耐久性が向上する点で、ポリエステル樹脂が好ましい。ポリエステル樹脂は、例えば、ポリエチレングリコール、ポリプロピレングリコール、ポリテトラメチレングリコール、エチレングリコール、プロピレングリコール、テトラエチレングリコールなどのジオール成分と、テレフタル酸、イソフタル酸などのジカルボン酸との共重合体が好ましい。
【００５５】
親水性樹脂の付与量は、加工性および吸水性の観点から、繊維布帛５の重量に対して０．０５〜１０重量％が好ましく、０．１〜５重量％がより好ましい。親水性樹脂の付与量が上記の範囲であれば、十分な吸水性が付与されるとともに、風合いに優れる繊維構造物６を得ることができる。親水性樹脂の付与量は、処理液の濃度や圧搾率等により調整することができる。
【００５６】
一方、繊維構造物６に含まれる水分の気化を促進し、冷感を高める観点から、繊維構造物６全体としては、速乾性を有することが好ましい。例えば、繊維布帛５を疎水性の繊維（例えば、上記合成繊維）により形成し、吸水加工を施すことにより、速乾性と吸水性とを両立することができる。
【００５７】
＜熱転写シートの製造方法＞
熱転写シート１は、ベースシート４上の主面に、樹脂層３の原材料となる吸水性樹脂を所定の図柄で捺染法によって塗布して乾燥させ、さらに同一図柄上に同様の捺染法により接着層２の原材料となる熱可塑性樹脂を塗布して乾燥させることにより得られる。
【００５８】
捺染法としては、スクリーンプリント法、ロータリープリント法、グラビアプリント法等が挙げられる。なかでも、塗布形状や塗布条件の自由度が高い点で、スクリーンプリント法が好ましい。乾燥条件は、ベースシート４の種類等に応じて適宜設定すればよい。乾燥温度は、ベースシート４が熱変形することなく、溶剤又は水分が蒸発する温度（例えば、８０〜１３０℃）に設定すればよい。
【００５９】
＜繊維構造物の製造方法＞
繊維構造物６は、上述の熱転写シート１を、接着層２側が繊維布帛５の表面に接するように繊維布帛５に重ね合わせ、温度７０〜１８０℃、圧力０．２〜０．３ｋｇｆ／ｃｍ２の条件で、１０〜６０秒程度プレス処理する転写工程を実行することにより製造される。プレス処理には、平面プレス機やフェルトカレンダー機等が用いられる。上記の転写工程を行うと、熱転写シート１の接着層２が繊維布帛５に接着し、それに伴って樹脂層３がベースシート４から剥離し、樹脂層３が繊維布帛５に転写された繊維構造物６が完成する。
【００６０】
ここで、転写工程は、接着層２の転写後の繊維布帛５のドライ時のｑ−ｍａｘ値と、接着層２の転写前の繊維布帛５のドライ時のｑ−ｍａｘ値との差が、ΔＴ＝２０℃の条件において、０．０４Ｗ／ｃｍ２以上となるように、好ましくは０．０８Ｗ／ｃｍ２以上となるように、より好ましくは０．１２Ｗ／ｃｍ２以上となるように、諸条件を調整した上で実施されることが好ましい。上記のｑ−ｍａｘ値の差が０．０４Ｗ／ｃｍ２以上であれば、冷感差を感じ易い繊維構造物６が得られる。
【００６１】
さらに、転写工程は、接着層２の転写後の繊維布帛５が、ΔＴ＝２０℃の条件において、以下の（１）〜（３）：
（１）ドライ時の０〜１０秒間のｑ−ｍａｘ値が０．２５Ｗ／ｃｍ２以上；
（２）水分含有率が２０％であるときの０〜１０秒間のｑ−ｍａｘ値と、ドライ時のｑ−ｍａｘ値との差が、０．０４Ｗ／ｃｍ２以上、好ましくは０．０８Ｗ／ｃｍ２以上、より好ましくは０．１２Ｗ／ｃｍ２以上；
（３）水分含有率が２０％であるときの９０〜９９秒間のｑ−ｍａｘ値が０〜１０秒間のｑ−ｍａｘ値の７５％以上；
を満たすように、諸条件を調整した上で実施されることがより好ましい。
【００６２】
上記（１）〜（３）を満たす場合、持続的な冷感差をより感じ易い繊維構造物６が得られる。
【００６３】
ここで、ｑ−ｍａｘ値とは、所定の熱が蓄えられた熱板に繊維構造物６を接触させて、熱板から繊維構造物６に移動する熱量のうち、単位面積および単位時間当たりのピーク値をいう。ｑ−ｍａｘ値が大きいほど接触したときに冷たく感じる。初期のｑ−ｍａｘ値（接触冷感）は、熱板に試料を接触させた直後から１０秒経過するまでの、繊維構造物６に移動する熱量のピーク値である。さらに、冷感の持続性は、繊維構造物６の同一箇所において、熱板に試料を接触させてから９０〜９９秒間に熱板から繊維構造物６に移動する熱量のピーク値が、０〜１０秒間のピーク値の７５％以上であれば、冷感が持続していると言える。
【００６４】
上記の繊維構造物６を使用した衣料においては、衣料の肌に接触する面に樹脂層３が配置されるように縫製することが好ましい。特に、冷感を必要とする体の部分に樹脂層３が配置されることが効果的である。具体的には、肩、背中、胸近辺、太ももの前後、脹脛近辺等、所謂、生理学的、医学的に運動時に発熱し易い体の部位に樹脂層３が配置されることが好ましい。また、樹脂層３は、継続的に肌に接する部分に配置されてもよいが、より冷感を得られやすいのは体の動きにより断続的に肌に接する部分である。この場合、樹脂層３が一旦肌から離れることにより、樹脂層３が体温以下に冷却され、再度の接触時により大きな冷感が得られる。
【実施例】
【００６５】
本発明の熱転写シート、及び繊維構造物の有用性を確認するため、水不溶性であり且つ吸水性を有する樹脂を含む樹脂層を備えた熱転写シートを用いて本発明の特徴を備えた繊維構造物（実施例１及び２）を作製し、夫々の繊維構造物について、樹脂被覆率、ｑ−ｍａｘ値、及び通気度を測定した。また、比較のため、吸水性を有さない樹脂を含む樹脂層を備えた熱転写シートを用いて本発明の範囲外となる繊維構造物（比較例１〜３）を作製し、実施例と同様に、樹脂被覆率、ｑ−ｍａｘ値、及び通気度を測定した。なお、樹脂の吸水率、ｑ−ｍａｘ値、及び通気度の測定は、以下のように行った。【００６６】
［樹脂の吸水率］
厚み１００μｍに製膜した樹脂を５ｃｍ×５ｃｍの大きさにカットし、４０℃条件下で２４時間蒸留水に浸漬後、重量を測定し、初期重量からの重量増加率を樹脂の吸水率（％）とした。【００６７】
［通気度］
ＪＩＳ  Ｌ  １０９６  通気性  Ａ法（フラジール形法）に基づいて測定した。【００６８】
［ｑ−ｍａｘ値］
ベースシートの平面方向における吸水性樹脂層の被覆割合が４０％となる図柄で作製した熱転写シートから繊維布帛に吸水性樹脂を熱転写し、生成した繊維構造物についてｑ−ｍａｘ値の評価を行った。
繊維布帛として、繊度８４デシテックス３６フィラメントのポリエステル糸で編成されたスムース（生地目付  １４０ｇ／ｍ２）を使用した。
繊維構造物を恒温恒湿室内で２時間放置したもの（ドライ状態）と、繊維構造物を２時間蒸留水に浸漬後、脱水機により脱水し、水分率２０％としたもの（ウエット状態）とを水分が蒸発しないようにビニール袋に入れ、恒温恒湿室内で２時間放置した後、夫々の繊維構造物の測定を行った。
ｑ−ｍａｘ値の測定には、サーモラボＩＩ型精密迅速熱物性装置（カトーテック株式会社製）を使用した。
測定条件は、２０℃、６５％ＲＨの恒温恒湿室内において、２０℃の温度に設定した試料台の上に、夫々の繊維構造物を樹脂面が上側となるように置き、繊維構造物の上に４０℃の熱板を、接触圧０．０９８Ｎ／ｃｍ２で接触させた。
熱量は、初期の０〜１０秒間におけるｑ−ｍａｘ値と、測定サンプルは同じ状態のまま、熱板を再度４０℃に加温してから９０〜９９秒間のｑ−ｍａｘ値とを測定した。【００６９】
〔実施例１〕
５０メッシュの紗に１辺が５ｍｍの正方形がパターン状に形成されたスクリーン版（厚み１５０μｍ）を使用し、スクリーンプリント法により、下記の樹脂液Ａをベースシート（株式会社きもと製、転写用ポリエステルシート  ＭＧ０２  厚み１００μｍ、（最大断面高さ１０μｍ以下）上に一辺が５ｍｍの正方形が全面に整列した柄に塗布し（樹脂被覆率４０％）、次いで９０℃にて乾燥し、樹脂層を形成した。樹脂液Ａの塗布量は、乾燥重量で３５ｇ／ｍ２であった。続いて、同様にして、下記の樹脂液Ｂを樹脂層の実質的に同一の表面に塗布し、次いで９０℃にて乾燥し、熱転写シートを得た。樹脂液Ｂの塗布量は、乾燥重量で３５ｇ／ｍ２であった。
（１）樹脂層
＜樹脂液Ａ＞（粘度：３５０００ｍＰａ・ｓ）
１）水系ポリウレタン樹脂（ＤＩＣ株式会社製、ＷＬＳ−２１０、固形分３５重量％、吸水率３０重量％）    １００重量部
２）パラフィン樹脂（粘着防止剤、林化学工業株式会社製）    １０重量部
３）ブロックイソシアネート（架橋剤、明成化学工業株式会社製、ＳＵ−２６８Ａ）    ３重量部
４）ポリアクリル酸（増粘剤、林化学工業株式会社製）    適量
（２）接着層
＜樹脂液Ｂ＞（粘度：３５０００ｍＰａ・ｓ）
１）ポリウレタン樹脂（第一工業製薬株式会社製、スーパーフレックス５００Ｍ）    ５０重量部
２）ポリウレタン粒子（日本ポリウレタン株式会社製、パールセンＵ−１００Ａ）    ５０重量部
３）ブロックイソシアネート（架橋剤、林化学工業株式会社製、オキザールＵＬ−３）    ５重量部
４）ポリアクリル酸（増粘剤、林化学工業株式会社製）    適量
（３）繊維布帛
８４デシテックス３６フィラメントのポリエステルマルチフィラメント糸を用いて、スムース組織の丸編地を編成した。得られた編地の重量は１４０ｇ／ｍ２であった。この丸編地を、常法により、精練及びプレセットした。
次に、親水性のポリエステル樹脂（商品名「ＳＲ−１０００」、固形分：１０重量％、高松油脂株式会社製）を含む処理液（ｐＨ４．５）に、得られた丸編地を浸漬し、１３０℃の浴中で３０分間吸尽処理を行った。浴比は１：２０とした。吸尽処理された丸編地を水洗した後、１２０℃で２分間熱処理して乾燥し、親水性ポリエステル樹脂が固形分で０．２重量％付与された繊維布帛を得た。
（４）熱転写
樹脂層及び接着層が形成された熱転写シートを上記の繊維布帛に積層し、熱プレス機により１３０℃、１５ｋＰａにて３０秒間プレスした。冷却後、シートを剥離して、繊維布帛の主面の一部に樹脂層が形成された実施例１の繊維構造物を得た。得られた繊維構造物の測定結果を表１に示す。【００７０】
〔実施例２〕
実施例１において、樹脂液Ａに代えて下記の樹脂液Ｃを使用し、さらに樹脂液Ｂに代えて下記の樹脂液Ｄを使用したこと以外は実施例１と同様の製法により、熱転写シート、及び繊維構造物（実施例２）を作製した。ベースシート上の樹脂液Ｃの塗布量は、乾燥重量で３０ｇ／ｍ２であり、樹脂液Ｄの塗布量は、乾燥重量で３０ｇ／ｍ２であった。得られた繊維構造物の測定結果を表１に示す。
（１）樹脂層
＜樹脂液Ｃ＞（粘度：５０００ｍＰａ・ｓ）
１）溶剤系ポリウレタン樹脂（ＤＩＣ株式会社製、ハイムレンＹ２８６、固形分  重量％、吸水率８０重量％）    １００重量部
２）ジメチルホルムアミド（ＤＭＦ）    １０重量部
３）メチルエチルケトン（ＭＥＫ）    ２０重量部
４）架橋剤（カルボジイミド架橋剤  ＤＩＣ株式会社製、カルボジライト  Ｖ−０７）    ３重量部
（２）接着層
＜樹脂液Ｄ＞（粘度：６０００ｍＰａ・ｓ）
１）熱可塑性ポリウレタン樹脂（大日精化工業株式会社製、ＨＳ−５２０Ｓ）    １００重量部
２）ジメチルホルムアミド（ＤＭＦ）    １５重量部
３）メチルエチルケトン（ＭＥＫ）    １５重量部【００７１】
〔比較例１〕
実施例１において、樹脂液Ａに代えて下記の樹脂液Ｅを使用したこと以外は実施例１と同様の製法により、熱転写シート、及び繊維構造物（比較例１）を作製した。得られた繊維構造物の測定結果を表１に示す。
（１）樹脂層
＜樹脂液Ｅ＞（粘度：３００００ｍＰａ・ｓ）
１）水系エマルジョン型ポリウレタン樹脂  商品名：スーパーフレックス８６０（第一工業製薬株式会社製、固形分４０重量％、吸水率２重量％）    １００重量部
２）ブロックイソシアネート架橋剤（商品名：ＳＵ−２６８Ａ（明成化学工業株式会社製））    ３重量部
３）増粘剤（商品名：ダイモネックスＥＤＣ−２００（大日精化工業株式会社製））    適量【００７２】
〔比較例２〕
実施例２において、樹脂液Ｃに代えて下記の樹脂液Ｆを使用したこと以外は実施例２と同様の製法により、熱転写シート、及び繊維構造物（比較例２）を作製した。得られた繊維構造物の測定結果を表１に示す。
（１）樹脂層
＜樹脂液Ｆ＞（粘度：３００００ｍＰａ・ｓ）
１）溶剤型ポリウレタン樹脂（商品名：クリスボン  Ｓ−７０３（ＤＩＣ株式会社製、固形分３０重量％、吸水率１重量％）    １００重量部
２）ジメチルホルムアミド（ＤＭＦ）    １５重量部
３）メチルエチルケトン（ＭＥＫ）    １５重量部
４）イソシアネート架橋剤（商品名：バーノック  ＤＮ−９５０（ＤＩＣ株式会社製））    １２重量部
５）架橋触媒（商品名：クリスボン  アクセル  Ｔ−８１Ｅ（ＤＩＣ株式会社製））    １重量部【００７３】
〔比較例３〕
樹脂層を備えていない繊維構造体（繊維布帛のみ）を供試体（比較例３）とした。測定結果を表１に示す。【００７４】
【表１】
2018110551.tif 000003
【００７５】
実施例１及び２の繊維構造物は、ウエット状態におけるｑ−ｍａｘ値が初期（０〜１０秒間）及び後期（９０〜９９秒間）において、いずれも０．５０（Ｗ／ｃｍ２）を上回っており、冷感に優れる素材であることが確認された。また、初期のｑ−ｍａｘ値と後期のｑ−ｍａｘ値とを比較すると、後期のｑ−ｍａｘ値は初期のｑ−ｍａｘ値に対して７５％以上に維持されており、冷感の持続性においても優れるものであった。【００７６】
一方、比較例１〜３の繊維構造物は、ウエット状態におけるｑ−ｍａｘ値が初期（０〜１０秒間）及び後期（９０〜９９秒間）において、いずれも０．４０（Ｗ／ｃｍ２）を下回っており、実施例１及び２よりも冷感が劣るものであった。また、初期のｑ−ｍａｘ値と後期のｑ−ｍａｘ値とを比較すると、後期のｑ−ｍａｘ値は初期のｑ−ｍａｘ値に対して７０％程度又はそれ以下に留まっており、実施例１及び２よりも冷感が持続し難いものであった。
【産業上の利用可能性】
【００７７】
本発明に係る熱転写シート及び繊維構造物は、優れた冷感が持続するものであるため、特に夏場に着用される衣料用途において好適に利用することができる。
【符号の説明】
【００７８】
１      熱転写シート
２      接着層
３      樹脂層
４      ベースシート
５      繊維布帛
６      繊維構造物
７      離型層
８      転写層
９      保護層
１０    昇華防止層
【図１】
2018110551.tif 000004
【図２】
2018110551.tif 000005
【図３】
2018110551.tif 000006
【図４】
2018110551.tif 000007
【図５】
2018110551.tif 000008
【国際調査報告】
2018110551.tif 000009
2018110551.tif 000010
2018110551.tif 000011